수지 기재 와 편광 막 과 의 적층 체의 편광 막 표면 에 아크릴 계 점착제 층 ( 두께 : 25 ㎛) 을 형성 한 후 , 50 mm× 50 mm 로 절취 하 고 , 점착제 층 을 개재 하 여 70 mm× 70 mm 의 유리판 에 첩 합하 였 다 . 유리 판상 의 적층 체의 외주 단면 을 덮 도록 하 여 24 g / m 2 / 24 hr 의 투 습도 를 갖 는 시트 형상 의 점착제 ( 두께 25 μ m ) 를 배치 하 고 , 봉지 부 로 하 였 다 . 당해 점착제 는 , 스티렌 · 에틸렌 프로필렌 공중 합체 · 스티렌 의 블록 코 폴리머 ( 쿠라레 사 제조 , 상품명 ' 세프 톤 2063 ', 스티렌 함유량 : 13 중량 %) 100 중량 부 에 대하 여 폴리부텐 ( JX 닛코 닛세키에너지사 제조 , 상품명 ' 닛세키폴리부텐 HV - 300 ' 10 중량 부 , 테르펜 페놀 점착 부여 제 ( 야 스하라 케미 칼 사 제조 , 상품명 ' YS 폴리 스타 - TH 130 ') 40 중량 부 , 및 방향 족 점착 부여 제 ( 이스트만 케미 칼 사 제조 , 상품명 ' 피코 라 스틱 A 5 ') 을 배합 하 여 제작 하 였 다 . 이 와 같이 하 여 , 봉지 부 를 갖 는 편광판 을 유리 판상 에 제작 하 였 다 . 얻 어 진 편광판 을 상기 색 빠짐 양 의 평가 에 제공 하 였 다 . 결과 를 표 1 에 나타낸다 . 추가 로 , 색 빠짐 의 상태 를 도 4 에 나타낸다 .